(57)【要約】【課題】にじにじ模様の発生を防止したスタンパ用アルミニウム原型とその製造方法、アルミニウム原型用素材、スタンパとその製造方法、および転写物の製造方法を提供する。【解決手段】表面に存在する結晶粒のうち，｛００１｝面との方位差が０〜３０度，３０〜４０度，４０度以上で定義される領域のうち，最も面積率の高い領域を除く，結晶粒の集団のサイズが５０μｍ以下であることを特徴とするスタンパ用アルミニウム原型。望ましくは、前記アルミニウム原型はＭｇを０．１〜３．０ｗｔ％含有し、不可避的不純物としてＦｅの含有量が２００ｐｐｍ及びＳｉの含有量が１００ｐｐｍ以下であり、不可避的不純物の合計（ただし、Ｆｅ，Ｓｉも含む）が５００ｐｐｍ以下である。【選択図】なし【特許請求の範囲】
【請求項１】
配列周期が可視光線の波長以下である微細凹凸構造の転写に用いられるスタンパ用アルミニウム原型であって、表面に存在するアルミニウムの結晶粒のうち，｛００１｝面との方位差が０〜３０度，３０〜４０度，４０度以上で定義される３つの領域から，最も面積率の高い領域を除く他の２つの領域の，結晶粒の集団のサイズが５０μｍ以下であることを特徴とするスタンパ用アルミニウム原型。
【請求項２】
前記アルミニウム原型はＭｇを０．１〜３．０ｗｔ％含有し、不可避的不純物としてＦｅの含有量が２００ｐｐｍ及びＳｉの含有量が１００ｐｐｍ以下であり、不可避的不純物の合計（ただし、Ｆｅ，Ｓｉも含む）が５００ｐｐｍ以下であることを特徴とする請求項１に記載のスタンパ用アルミニウム原型。
【請求項３】
請求項１または２に記載のアルミニウム原型の素材であって、任意の切断面のうち｛００１｝面からの方位差が０〜３０度，３０〜４０度，４０度以上のそれぞれの結晶粒の集団のサイズが１０００μｍ以下であり、平均結晶粒径が５００μｍ以下であることを特徴とするアルミニウム原型用素材。
【請求項４】
請求項１または２に記載のアルミニウム原型の製造方法であって、アルミニウム原型用素材に塑性加工及び熱処理を少なくとも２回以上繰り返して施すことを特徴とするアルミニウム原型の製造方法。
【請求項５】
前記塑性加工は冷間鍛造であることを特徴とする請求項４記載のアルミニウム原型の製造方法。
【請求項６】
請求項１または２に記載のスタンパ用アルミニウム原型の表面に、陽極酸化処理により形成された微細凹凸構造を備えたことを特徴とするスタンパ。
【請求項７】
請求項１または２に記載のスタンパ用アルミニウム原型の表面に、陽極酸化処理により微細凹凸構造を形成することを特徴とするスタンパの製造方法。
【請求項８】
請求項６に記載のスタンパを用いて上記微細凹凸構造を成形材料の表面に転写することを特徴とする転写物の製造方法。
【発明の詳細な説明】
【技術分野】
【０００１】
本発明は、スタンパ用アルミニウム原型とその製造方法、アルミニウム原型用素材、スタンパとその製造方法、および転写物の製造方法に関する。
【背景技術】
【０００２】
近年、凹凸構造の周期を可視光の波長以下に制御した微細凹凸構造から成る反射防止構造を設けることによって、テレビや携帯電話などの液晶面の反射戻り光を減少させる研究がなされている。
【０００３】
微細凹凸構造から成る反射防止構造を設ける方法の一つとして、アルミニウム合金を鋳造および塑性加工などして得られるアルミニウム原型の表面に陽極酸化処理を施して微細凹凸構造を形成し、この凹凸部を樹脂などの材料に転写することで反射防止物品（転写物）を製造する方法が採用されている。また、陽極酸化処理により形成した凹凸パターンとしては、円錐や四角錐などの錐形体が報告されている。
【０００４】
アルミニウム原型の表面に陽極酸化処理を施し、この表面をスタンパとして樹脂等の材料に転写して転写物を製造する場合、スタンパ表面がそのまま転写物に反映されるため、その表面の品質が重要である。
【０００５】
スタンパの表面品質に影響を与えるものとして、アルミニウム原型中の「結晶粒度」，「結晶方位」，「第２相粒子」や、アルミニウム原型素材の「鏡面研磨性」が挙げられている。
転写物の外観を重視する用途では，結晶粒度と結晶方位が重要となる。結晶方位により陽極酸化の反応速度が異なるため，段差が出来てしまい，それにより転写物の突起形状にも違いが生まれる。すると，わずかに反射される光のスペクトルが異なるために違う色に見え，模様として認識されてしまう。また結晶粒度が大きいと，その模様が目につきやすくなってしまう。
【０００６】
特許文献１に記載のアルミニウム原型では，鋳造組織を微細化しメタルフロー模様を低減し，それに起因した転写物の色むらを改善した旨の記載がある。
特許文献１に記載のアルミニウム原型は，メタルフロー模様が少なく転写物の色むらは低減出来ているが，転写物の外観要求度が高い用途においては，メタルフロー模様よりも小さいサイズの模様（結晶粒模様と称する）が転写物に写り込み，それが目視で見えてしまうという問題がある。この結晶粒模様が転写したものを「にじにじ模様」と称する。
【０００７】
色むらもにじにじ模様も結晶方位の似た結晶粒の集まりの転写像であるがそのサイズが異なり，色むらは数ｍｍ〜数ｃｍオーダーであり，一方にじにじ模様は数１００μｍ以下である。図１ににじにじ模様の観察例を示す。図１は白黒写真であるため単に濃淡が表れているが、実際には各結晶方位の結晶粒からの異なるスペクトルの反射光による多色模様が観察される。
【先行技術文献】
【特許文献】
【０００８】
【特許文献１】国際公開第２０１１／０３０８５０号
【発明の概要】
【発明が解決しようとする課題】
【０００９】
本発明は、にじにじ模様の発生を防止したスタンパ用アルミニウム原型とその製造方法、アルミニウム原型用素材、スタンパとその製造方法、および転写物の製造方法を提供することを目的とする。
【課題を解決するための手段】
【００１０】
本発明者らは鋭意検討した結果，アルミニウム原型表面における結晶方位を制御し，｛００１｝面からの方位差が０〜３０度，３０〜４０度，４０度以上の３つで定義される領域の中で，最も面積率の高いものを除いた２つの集団のサイズを５０μｍ以下にすることにより，転写物のにじにじ模様を低減することを見出した。
【００１１】
まず、本発明は、表面に存在する結晶粒のうち，｛００１｝面との方位差が０〜３０度，３０〜４０度，４０度以上で定義される領域のうち，最も面積率の高い領域を除く，結晶粒の集団のサイズが５０μｍ以下であることを特徴とするスタンパ用アルミニウム原型を提供する。
【００１２】
本発明の望ましい態様においては、前記アルミニウム原型はＭｇを０．１〜３．０ｗｔ％含有し、不可避的不純物としてＦｅの含有量が２００ｐｐｍ及びＳｉの含有量が１００ｐｐｍ以下であり、不可避的不純物の合計（ただし、Ｆｅ，Ｓｉも含む）が５００ｐｐｍ以下である。
【００１３】
更に、本発明は、上記アルミニウム原型の素材であって、任意の切断面のうち｛００１｝面からの方位差が０〜３０度，３０〜４０度，４０度以上のそれぞれの結晶粒の集団のサイズが１０００μｍ以下であり、平均結晶粒径が５００μｍ以下であることを特徴とするアルミニウム原型用素材を提供する。
【００１４】
更に、本発明は、上記アルミニウム原型の製造方法であって、アルミニウム原型用素材に塑性加工及び熱処理を少なくとも２回以上繰り返して施すことを特徴とするアルミニウム原型の製造方法を提供する。
【００１５】
本発明の望ましい態様においては、前記塑性加工は冷間鍛造である。
【００１６】
更に、本発明は、上記スタンパ用アルミニウム原型の表面に、陽極酸化処理による微細凹凸構造を備えたことを特徴とするスタンパを提供する。
【００１７】
更に、本発明は、上記スタンパ用アルミニウム原型の表面に、陽極酸化処理により微細凹凸構造を形成することを特徴とするスタンパの製造方法を提供する。
【００１８】
そして、本発明は、上記スタンパを用いて上記微細凹凸構造を成形材料の表面に転写することを特徴とする転写物の製造方法を提供する。
【発明の効果】
【００１９】
本発明によれば，結晶粒模様の目立ちにくいアルミニウム原型を製造でき，それを使用することでにじにじ模様が少なく，見た目に美しい転写物を製造することができる。
【図面の簡単な説明】
【００２０】
【図１】にじにじ模様の観察例。
【図２】本発明のアルミニウム原型の表面を陽極酸化することによって、平均間隔が可視光の波長以下である複数の細孔からなる微細凹凸構造を有する酸化皮膜が表面に形成されたスタンパを製造する方法の一例。
【図３】本発明による微細凹凸構造を有する物品（転写物）を製造するための装置の一例。
【図４】本発明の製造方法で得られる、微細凹凸構造を表面に有する物品（転写物）の一例を示す断面図。
【図５】アルミニウム原型の結晶方位観察結果の一例。
【図６】転写物のにじにじ模様の観察結果の一例。
【図７】転写物の表面の結晶方位と｛００１｝面からの角度範囲と反射光の色との関係。
【図８】アルミニウム原型の結晶粒組織の方位集団（ａ）と、このアルミニウム原型で作製したスタンパにより転写したフィルム面の反射光の色（ｂ）との関係を示す模式図。
【発明を実施するための形態】
【００２１】
本明細書においては、「アルミニウム原型素材」とは、鋳造工程の後、塑性加工工程の前のアルミニウム合金のことをいい、「アルミニウム原型」とは、塑性加工工程後、熱処理・切削等を行い、陽極酸化処理を施す直前のアルミニウム合金のことをいう。
【００２２】
「アルミニウム原型」の表面に陽極酸化を施すことにより微細凹凸構造を形成して「スタンパ」（鋳型）を製造する。
【００２３】
「スタンパ」を用い、スタンパ表面の微細凹凸構造を樹脂等の材料の表面に転写して「転写物」を製造する。
【００２４】
すなわち、本発明に関係する＜物＞と〔工程〕の基本的な進行順序は下記のとおりである。
〔鋳造〕⇒＜アルミニウム原型素材＞⇒〔塑性加工→熱処理→切削加工〕⇒＜アルミニウム原型＞⇒〔陽極酸化〕⇒＜スタンパ＞⇒〔転写〕⇒＜転写物＞
なお、各〔工程〕としては基本的な処理・操作を示したが、付随的あるいは付加的な他の処理・操作を含んでもよい。
【００２５】
また、「細孔」とは、スタンパ用アルミニウム原型の表面の酸化皮膜に形成された微細凹凸構造の凹部のことをいう。
また、「微細凹凸構造」は、凸部または凹部の平均間隔がナノスケールである構造を意味する。
また、「（メタ）アクリレート」は、アクリレートおよびメタクリレートの総称である。
また、「活性エネルギー線」は、可視光線、紫外線、電子線、プラズマ、熱線（赤外線等）等を意味する。
また、結晶粒の集団等「サイズ」とは円相当径を意味する。
【００２６】
＜スタンパ用アルミニウム原型＞
本発明のスタンパ用アルミニウム原型（以下、単に「アルミニウム原型」ともいう。）は、微細凹凸構造を表面に有するスタンパの製造に用いられる原型である。
【００２７】
アルミニウム原型のメタルフロー模様，結晶粒模様を低減するためには鋳造組織が微細化されている必要がある。従って素材は，微細化剤を添加した純アルミニウムやアルミニウム合金を用いることが望ましい。また欠陥の原因となる第２相粒子も十分に抑制しなければならないため，純アルミニウムではＦｅ，Ａｌ−Ｍｇ合金ではＦｅ，Ｓｉなどを低減した素材がより望ましい。
【００２８】
アルミニウム原型は、通常、鋳造，塑性加工，熱処理及び切削加工工程を経て製造される。
【００２９】
結晶粒模様のような結晶方位の似た集団は，塑性加工前の結晶粒組織に起因している。つまり塑性加工前の同じ結晶粒周辺から核生成，結晶粒成長を経て生成した結晶粒は同じような方位を持つことが多い。
【００３０】
従って結晶粒模様を低減するためには，塑性加工前の結晶粒を出来る限り，微細且つ結晶方位をランダムにしておかなければならない。
【００３１】
そこで本発明者らは，鋳造組織をできる限り微細且つランダムな方位にした後，冷間鍛造と熱処理を繰返し行うことで，結晶粒模様を低減し，転写物のにじにじ模様の発生を抑制する方法を見出した。
【００３２】
〔鋳造〕
アルミニウム原型用素材を製造するための鋳造を説明する。
後述するアルミニウム原型のにじにじ模様の集団サイズを５０μｍ以下とするためには、鋳造工程後のアルミニウム原型用素材は、アルミニウム原型用素材表面積のうち{００１}面からの方位差が０〜３０度，３０〜４０度，４０度以上のそれぞれの結晶粒の集団サイズを予め１０００μｍ以下、好ましくは平均結晶粒径を５００μｍ以下にする。
【００３３】
高純度アルミニウムのようなセンチメートルオーダーの粗大な結晶粒の鋳塊では，塑性加工及び熱処理後もメタルフロー模様が残存してしまう。またメタルフロー模様よりも小さい結晶粒模様を低減するには，できる限りの微細化を行う必要がある。
【００３４】
そのため、鋳塊の結晶粒微細化のためには、一般的にＡｌ−Ｔｉ−Ｂ系母合金やＡｌ−Ｔｉ−Ｃ系母合金などの微細化剤を鋳造直前に溶湯に加え、ＴｉＢ２粒子やＴｉＣ粒子を核として結晶核の発生数を増やすことが行われる。この際、鋳塊に元々含まれていたＴｉ、Ｂ、Ｃは凝集してしまっており、ほとんど微細化能力を持たない。
【００３５】
純度９９．９５％以上の高純度アルミニウムの場合、十分に微細化させるためには微細化剤の添加量を増やす必要があるが、微細化剤の添加量の増加は第２相粒子（ＴｉＢ２やＴｉＣ）の増加につながるため、微細化剤の添加量を、第２相粒子の許容量を超えない程度に調整する必要がある。
【００３６】
そこで本発明では、例えば原料にＭｇを添加することが好ましい。Ｍｇを添加することで微細化に必要な微細化剤の量を減らすことができ，Ｔｉ濃度上昇量で８ｐｐｍ，Ｂ濃度上昇量で２ｐｐｍ程度の少量の微細化剤で２００〜５００μｍ程度の微細結晶粒を得ることが可能となる。
【００３７】
Ｍｇ添加後のＭｇの含有量は０．１〜３．０Ｗｔ％であることが好ましい。Ｍｇの固溶強化による変形抵抗を抑え鍛造費用を低減するためには３．０ｗｔ％以下にすることが好ましい。ただし、Ｍｇ添加濃度を低くしすぎると塑性加工・熱処理による再結晶後の結晶粒が粗くなりやすいため、０．１ｗｔ％以上が好ましく、０．５ｗｔ％以上がさらに好ましい。
【００３８】
また、Ｍｇを添加した場合、不可避的不純物としてＦｅの含有量が２００ｐｐｍ及びＳｉの含有量が１００ｐｐｍ以下であり、不可避的不純物の合計（ただし、Ｆｅ，Ｓｉも含む）が５００ｐｐｍ以下であることが好ましい。このように制御することで第２相粒子の発生を抑えることができる。
【００３９】
なお上記の合金は，高純度アルミニウムを使用しているもののＭｇが添加されているため高純度アルミニウムではない。
【００４０】
〔塑性加工〕
上記アルミニウム原型用素材からアルミニウム原型を製造するための塑性加工を説明する。
鋳造組織の微細化により結晶方位に起因した不均一さは軽減できるが、結晶粒度は２００〜５００μｍであることが一般的である。このような場合は、にじにじ模様が視認されてしまうため，塑性加工を施し後述の方位集団のサイズを５０μｍ以下としなければならない。
【００４１】
塑性加工は圧延・押出などでもよいが、圧延・押出といった塑性加工方法では加工方向が限られているため鋳塊の結晶粒が加工方向に延びた加工組織となり、熱処理による再結晶後にも加工組織の痕跡が加工方向に残ってしまい、筋っぽい組織となってしまう。このため、２方向以上の加工が好ましい。一方、自由鍛造は加工方向を自由に選べるため、異方性が無いランダムな組織を作る上で有利である。
【００４２】
鍛造時の温度が再結晶温度以上であるものを熱間鍛造，それ以下であるものを冷間鍛造と呼ぶ。
【００４３】
[熱間鍛造]
アルミニウム原型用素材の塑性加工として熱間鍛造を説明する。
熱間鍛造に先立つ予熱温度は重要であり、低温すぎると鍛造時に再結晶が起こらないため均一化が期待できず、高温すぎると予熱時の粒成長が顕著となり粗大な結晶粒が生じこれの痕跡が冷間鍛造後も残ってしまう。予熱温度は３５０〜４７０℃が好ましく、４２０℃に近いほど好ましい。予熱は通常数時間程度行なわれる。
【００４４】
熱間鍛造は（２／３Ｕ−１．５Ｓ）×３サイクルを基本とし、より高い均一性が求められる場合には再予熱後に同様の熱間鍛造を繰り返す。ここで、２／３Ｕや１．５Ｓという表記はＪＩＳ  Ｇ  ０７０１にて定義されているように、２／３Ｕとは鍛錬成形比２／３の据込鍛錬を示し、１．５Ｓとは鍛錬成形比１．５の実体鍛錬を示す。この据込鍛錬と実体鍛錬の順序は問わず、逆になっても良い。
【００４５】
鍛造のサイクル回数は多い方が均一組織を得られ易いが、鍛造時間の増加による鍛造材の温度の低下が大きくなる。この温度低下により鍛造材の温度が３００℃未満になると再結晶を起こし難くなり、熱間鍛造の第一の目的である組織の均一化が起こり難くなる。そのため予熱温度を高める必要がでてくるが、予熱温度を高めるとこの予熱の際に結晶粒の粗大化が起こりやすくなる。そのため、鍛造のサイクル回数は多い方が良いが３サイクル程度にとどめるのが良い。鍛造のサイクル回数を減らし鍛造中の温度低下を抑え、これにより予熱温度を下げることもできるが、この場合、均一組織を得るためにサイクル回数の減少を熱間鍛造・再加熱の回数を増やすことで補うことになり、工業的に現実的では無い。
【００４６】
また、（２Ｓ−１／２Ｕ）×３サイクルのように一度の鍛伸量・据込量を大きくすると同じサイクル回数でも歪の蓄積が多く結晶粒微細化の点では有利である。しかしながら、鍛造時に表面のシワが内部に巻き込まれやすく、このシワが後のアルマイト処理時に欠陥となって現れるため好ましくない。
【００４７】
[冷間鍛造]
アルミニウム原型用素材の塑性加工として冷間鍛造を説明する。
冷間鍛造は再結晶粒の微細化のための歪の蓄積が主目的のため、より高い鍛錬比の方が微細化には有利である。しかしながら、鍛錬比が高すぎる場合、鍛造時に割れが入るため１回の冷間鍛造は（１．５Ｓ−２／３Ｕ）×２〜３サイクルに留めるのが良い。また、冷間鍛造時には加工熱により素材の温度が上昇する。歪の開放が顕著となる２００℃を超えた場合は水冷・空冷等により冷却する方が良く、更に１５０℃以下に保つ方が好ましい。
【００４８】
〔熱処理〕
塑性加工後に熱処理を施し，再結晶させることで，加工方向に伸びた加工組織を低減することができる。熱処理の温度は低すぎると再結晶が起こらず加工組織が残ってしまう。また高すぎると粒成長が起こってしまい粗大な結晶粒が生じてしまう。従って最適な熱処理温度を選択する必要がある。その温度は材質，加工度，元の結晶粒度等に依存するが，おおよそ２００〜３００℃が好ましい。
【００４９】
塑性加工と熱処理を繰り返すことで，結晶粒を微細かつ，方位をランダム化することが可能である。塑性加工としては冷間鍛造を用いることが望ましい。冷間鍛造と熱処理を２回以上繰返すことが好ましい。塑性加工と熱処理後の結晶方位は塑性加工前の結晶粒の影響を受ける。つまり塑性加工前の１つの結晶粒から生成した塑性加工と熱処理後の結晶粒は似たような方位になってしまう。そこで塑性加工と熱処理を繰返し，結晶粒を微細にすることで、微細化後の隣接する各結晶粒の方位が少しずつ変化してくるため塑性加工＋熱処理を繰り返すことで同時にランダム化が進む。
【００５０】
冷間鍛造であれば鍛造後も元の形状に戻るため，繰返しの回数は制限されない。繰返しを増やすことで，均一性が高くなる。しかし繰返し回数が増えるとコストアップにつながるため，冷間鍛造を（１．５Ｓ−２／３Ｕ）×２サイクルとした場合では２〜３回が好ましい。
【００５１】
〔切削加工〕
このようにして製造した素材を所望形状に切削加工してアルミニウム原型とする。
切削加工工程は、冷却したアルミニウム合金を所望の形状に切削してアルミニウム原型を得る工程である。
【００５２】
本発明に用いるアルミニウム合金は、容易に所望の形状に切削できる。切削方法については特に限定されない。
【００５３】
アルミニウム原型の形状は、板形状でもよいしロール形状でもよい。特に、ロール形状に切削すれば、微細凹凸構造を連続的に転写できるスタンパが得られるので、転写物の生産性を高めることができる。
【００５４】
〔スタンパの製造方法〕
以下に、本発明のアルミニウム原型の表面を陽極酸化することによって、平均間隔が可視光の波長以下である複数の細孔からなる微細凹凸構造を有する酸化皮膜が表面に形成されたスタンパを製造する方法の一例について、図２を参照しながら説明する。
【００５５】
本発明のスタンパの製造方法は、下記の工程（ａ）を有する方法であり、下記の工程（ｂ）および工程（ｃ）をさらに有することが好ましく、下記の工程（ｄ）〜（ｆ）をさらに有することがより好ましい。
（ａ）アルミニウム原型を電解液中で陽極酸化してアルミニウム原型の表面に酸化皮膜を形成する工程（第１の酸化皮膜形成工程）。
（ｂ）前記工程（ａ）の後、工程（ａ）で形成された酸化皮膜の少なくとも一部を除去する工程（酸化皮膜除去工程）。
（ｃ）前記工程（ｂ）の後、アルミニウム原型を電解液中で再度陽極酸化して複数の細孔を有する酸化皮膜を形成する工程（第２の酸化皮膜形成工程）。
（ｄ）前記工程（ｃ）または下記工程（ｅ）の後、酸化皮膜の一部を除去し細孔の径を拡大させる工程（孔径拡大処理工程）。
（ｅ）前記工程（ｄ）の後、アルミニウム原型を電解液中で再度陽極酸化する工程（酸化皮膜再形成工程）。
（ｆ）前記工程（ｄ）と前記工程（ｅ）とを繰り返し行う工程（繰り返し工程）。
【００５６】
工程（ａ）〜（ｆ）を有する方法によれば、鏡面化されたアルミニウム原型の表面に、開口部から深さ方向に徐々に径が縮小するテーパ形状の細孔が周期的に形成され、その結果、複数の細孔を有する酸化皮膜が表面に形成されたスタンパを得ることができる。
なお、工程（ａ）の前に、アルミニウム原型の表面の酸化皮膜を除去する前処理を行ってもよい。酸化皮膜を除去する方法としてはクロム酸／リン酸混合液に浸漬する方法等が挙げられる。
また、細孔の配列の規則性はやや低下するが、スタンパの表面を転写した材料の用途によっては工程（ａ）および（ｂ）を行わず、工程（ｃ）から行ってもよい。
以下、各工程を詳細に説明する。
【００５７】
（工程（ａ））
工程（ａ）では、鏡面化されたアルミニウム原型の表面を電解液中、定電圧下で陽極酸化し、図２に示すように、アルミニウム原型１０の表面に、細孔１２を有する酸化皮膜１４を形成する。
電解液としては、酸性電解液、アルカリ性電解液が挙げられ、酸性電解液が好ましい。
酸性電解液としては、シュウ酸、硫酸、リン酸、これらの混合物等が挙げられる。
【００５８】
シュウ酸を電解液として用いる場合、シュウ酸の濃度は、０．７Ｍ以下が好ましい。シュウ酸の濃度が０．７Ｍを超えると、陽極酸化時の電流値が高くなりすぎて酸化皮膜の表面が粗くなることがある。
また、陽極酸化時の電圧は３０〜８０Ｖの間で適宜設定すればよい。規則性の高い細孔が好ましい場合、陽極酸化時の電圧を３０〜６０Ｖとすることにより、平均間隔が１００ｎｍ程度の規則性の高い細孔を有する酸化皮膜が表面に形成されたスタンパを得ることができる。陽極酸化時の電圧がこの範囲より高くても低くても規則性が低下する傾向にある。
電解液の温度は、６０℃以下が好ましく、４５℃以下がより好ましい。電解液の温度が６０℃を超えると、いわゆる「ヤケ」といわれる現象が起こる傾向にあり、細孔が壊れたり、表面が溶けて細孔の規則性が乱れたりすることがある。
【００５９】
硫酸を電解液として用いる場合、硫酸の濃度は０．７Ｍ以下が好ましい。硫酸の濃度が０．７Ｍを超えると、陽極酸化時の電流値が高くなりすぎて定電圧を維持できなくなることがある。
また、陽極酸化時の電圧を２５〜３０Ｖとすることにより、平均間隔が６３ｎｍ程度の規則性の高い細孔を有する酸化皮膜が表面に形成されたスタンパを得ることができる。陽極酸化時の電圧がこの範囲より高くても低くても規則性が低下する傾向があり、平均間隔が可視光の波長より大きくなることがある。
電解液の温度は、３０℃以下が好ましく、２０℃以下がより好ましい。電解液の温度が３０℃を超えると、いわゆる「ヤケ」といわれる現象が起こる傾向にあり、細孔が壊れたり、表面が溶けて細孔の規則性が乱れたりすることがある。
【００６０】
工程（ａ）では、陽極酸化を長時間施すことで形成される酸化皮膜１４が厚くなり、細孔１２の配列の規則性を向上させることができるが、その際、酸化皮膜１４の厚さを０．０１〜３０μｍとすることにより、結晶粒界によるマクロな凹凸がより抑制され、光学用途の物品の製造により適したスタンパを得ることができる。酸化皮膜１４の厚さは、０．０５〜１０μｍがより好ましく、１〜３μｍがさらに好ましい。酸化皮膜１４の厚さは、電界放出形走査電子顕微鏡等で観察できる。
【００６１】
（工程（ｂ））
工程（ａ）の後、工程（ａ）により形成された酸化皮膜１４を除去することにより、図２に示すように、除去された酸化皮膜１４の底部（バリア層と呼ばれる）に対応する周期的な窪み、すなわち、細孔発生点１６を形成する。
形成された酸化皮膜１４を一旦除去し、陽極酸化の細孔発生点１６を形成することで、最終的に形成される細孔の規則性を向上させることができる（例えば、益田、「応用物理」、２０００年、第６９巻、第５号、ｐ．５５８参照。）。
【００６２】
酸化皮膜１４を除去する方法としては、アルミニウムを溶解せず、アルミナを選択的に溶解する溶液によって除去する方法が挙げられる。このような溶液としては、例えば、クロム酸／リン酸混合液等が挙げられる。
なお、細孔の規則性を向上させる観点からは、酸化皮膜１４をすべて除去することが好ましいが、必ずしもすべての酸化皮膜を除去する必要はない。例えば、図２（ｂ）に示された酸化皮膜１４のうち、細孔の規則性が低い上面近傍の領域を除去し、これを工程（ｄ）に供しても構わない。
【００６３】
（工程（ｃ））
細孔発生点１６が形成されたアルミニウム原型１０を電解液中、定電圧下で再度陽極酸化し、再び酸化皮膜１４を形成する。
工程（ｃ）では、工程（ａ）と同様の条件（電解液濃度、電解液温度、化成電圧等）で陽極酸化すればよい。
これにより、図２に示すように、円柱状の細孔１２が形成された酸化皮膜１４を形成できる。工程（ｃ）においても、陽極酸化を長時間施すほど、深い細孔を得ることができるが、例えば反射防止物品等の光学用の物品を製造するためのスタンパを製造する場合には、ここでは０．０１〜０．５μｍ程度の酸化皮膜を形成すればよく、工程（ａ）で形成するほどの厚さの酸化皮膜を形成する必要はない。
【００６４】
（工程（ｄ））
工程（ｃ）の後、工程（ｃ）で形成された細孔１２の径を拡大させる孔径拡大処理を行って、図２に示すように、細孔１２の径を拡径する。
孔径拡大処理の具体的方法としては、アルミナを溶解する溶液に浸漬して、工程（ｃ）で形成された細孔の径をエッチングにより拡大させる方法が挙げられる。このような溶液としては、例えば、５質量％程度のリン酸水溶液等が挙げられる。工程（ｄ）の時間を長くするほど、細孔の径は大きくなる。
【００６５】
（工程（ｅ））
図２に示すように、再度、陽極酸化すると、円柱状の細孔１２の底部から下に延びる、直径の小さい円柱状の細孔１２がさらに形成される。
陽極酸化は、工程（ａ）と同様な条件で行ってもよく、条件を種々に変更しても構わない。陽極酸化の時間を長くするほど深い細孔を得ることができる。
【００６６】
（工程（ｆ））
工程（ｄ）と工程（ｅ）とを繰り返すことにより、図２に示すように、細孔１２の形状を開口部から深さ方向に徐々に径が縮小するテーパ形状にでき、その結果、周期的な複数の細孔１２を有する酸化皮膜１４が表面に形成されたスタンパ１８を得ることができる。
【００６７】
工程（ｄ）および工程（ｅ）の条件、例えば、陽極酸化の時間および孔径拡大処理の時間を適宜設定することにより、様々な形状の細孔を形成することができる。よって、スタンパから製造しようとする物品の用途等に応じて、これら条件を適宜設定すればよい。例えば、工程（ｄ）と工程（ｅ）とを短い間隔で多数回繰り返すと、略円錐状の細孔を得ることができる。また、工程（ｄ）および工程（ｅ）の時間を調整することで逆釣鐘状や先鋭形状の細孔を形成することができ、適宜形状を変化させたスタンパを製造することができる。また、このスタンパが反射防止膜等の反射防止物品を製造するものである場合には、このように条件を適宜設定することにより、細孔の平均間隔や深さを任意に変更できるため、最適な屈折率変化を設計することも可能となる。
【００６８】
＜スタンパ＞
こうして製造されたスタンパは、多数の周期的な細孔が形成された結果、表面に微細凹凸構造を有するものとなる。そして、この微細凹凸構造における細孔間の平均間隔が可視光の波長以下、すなわち４００ｎｍ以下であると、いわゆるモスアイ構造となる。
細孔間の平均間隔が４００ｎｍより大きいと可視光の散乱が起こるため、十分な反射防止機能は発現せず、反射防止膜等の反射防止物品の製造には適さない。
細孔間の平均間隔は、電子顕微鏡観察によって隣接する細孔間の間隔（細孔の中心からこれに隣接する細孔の中心までの距離）を５０点測定し、これらの値を平均したものである。
【００６９】
スタンパが反射防止膜等の反射防止物品を製造するためのものである場合には、細孔間の平均間隔が可視光の波長以下であるとともに、細孔の深さは、５０ｎｍ以上であることが好ましく、１００ｎｍ以上であることがより好ましい。細孔の深さが５０ｎｍ以上であれば、スタンパの表面の転写により形成された光学用途の物品の表面、すなわち転写面の反射率が低下する。
細孔の深さは、電子顕微鏡で観察したときにおける、細孔の開口部から最深部までの距離を測定したものである。
【００７０】
スタンパの細孔のアスペクト比（深さ／平均間隔）は、０．５〜５．０が好ましく、０．８〜４．５がより好ましく、１．２〜４．０が特に好ましい。アスペクト比が０．５以上であれば、反射率が低い転写面を形成でき、その入射角依存性や波長依存性も十分に小さくなる。アスペクト比が５．０より大きいと転写面の機械的強度が低下する傾向がある。
【００７１】
スタンパの微細凹凸構造が形成された表面は、離型が容易になるように、離型処理が施されていてもよい。離型処理の方法としては、例えば、リン酸エステル系ポリマーシリコーン系ポリマーやフッ素ポリマーをコーティングする方法、フッ素化合物を蒸着する方法、フッ素系またはフッ素シリコーン系のシランカップリング剤をコーティングする方法等が挙げられる。
【００７２】
《作用効果》
以上説明した本発明のスタンパの製造方法によれば、上述した本発明のアルミニウム原型を陽極酸化処理して得られるので、アルミニウムの結晶粒模様に起因する「にじにじ模様」などの欠陥が抑制されたスタンパを製造できる。
また、本発明のスタンパは表面の結晶粒模様に起因するにじにじ模様などの欠陥が少ないので、欠陥の少ない転写物を製造できる。
【００７３】
〔転写物の製造方法〕
本発明の物品の製造方法は、上述した本発明のスタンパを用い、スタンパ表面に形成された微細凹凸構造を物品本体の表面に転写する方法である。
具体的には、本発明のスタンパと物品本体との間に活性エネルギー線硬化性樹脂組成物を充填し、これに活性エネルギー線を照射して硬化させて、スタンパの微細凹凸構造が転写された硬化樹脂層を物品本体の表面に形成し、硬化樹脂層が表面に形成された物品本体をスタンパから剥離する方法（いわゆる光インプリント法）により、微細凹凸構造を表面に有する物品（転写物）を得る。
【００７４】
《物品本体》
物品本体の材料としては、物品本体を介して活性エネルギー線の照射を行うため、透明性の高い材料が好ましく、例えばポリカーボネート、ポリスチレン系樹脂、ポリエステル、アクリル系樹脂、セルロース系樹脂（トリアセチルセルロース等）、ポリオレフィン、ガラス等が挙げられる。
また、物品本体の形状としては、フィルム、シート、射出成形品、プレス成形品等が挙げられる。
【００７５】
《製造装置》
微細凹凸構造を表面に有する物品（転写物）は、例えば図３に示す製造装置を用いて、下記のようにして製造される。
表面に微細凹凸構造（図示略）を有するロール状スタンパ２０と、ロール状スタンパ２０の表面に沿って移動する帯状のフィルム（物品本体）４２との間に、タンク２２から活性エネルギー線硬化性樹脂組成物３８を供給する。
【００７６】
ロール状スタンパ２０と、空気圧シリンダ２４によってニップ圧が調整されたニップロール２６との間で、フィルム４２および活性エネルギー線硬化性樹脂組成物３８をニップし、活性エネルギー線硬化性樹脂組成物３８を、フィルム４２とロール状スタンパ２０との間に均一に行き渡らせると同時に、ロール状スタンパ２０の微細凹凸構造の細孔内に充填する。
【００７７】
ロール状スタンパ２０の下方に設置された活性エネルギー線照射装置２８から、フィルム４２を通して活性エネルギー線硬化性樹脂組成物３８に活性エネルギー線を照射し、活性エネルギー線硬化性樹脂組成物３８を硬化させることによって、ロール状スタンパ２０の表面の微細凹凸構造が転写された硬化樹脂層４４を形成する。
剥離ロール３０により、表面に硬化樹脂層４４が形成されたフィルム４２をロール状スタンパ２０から剥離することによって、表面に微細凹凸構造を有する物品４０を得る。
【００７８】
活性エネルギー線照射装置２８としては、高圧水銀ランプ、メタルハライドランプ等が挙げられる。
活性エネルギー線照の光照射エネルギー量は、１００〜１００００ｍＪ／ｃｍ２が好ましい。
【００７９】
＜物品＞
図４は、本発明の製造方法で得られる、微細凹凸構造を表面に有する物品４０の一例を示す断面図である。
【００８０】
硬化樹脂層４４は、後述の活性エネルギー線硬化性樹脂組成物の硬化物からなる膜であり、表面に微細凹凸構造を有する。
本発明のスタンパを用いた場合の物品４０の表面の微細凹凸構造は、スタンパの酸化皮膜の表面の微細凹凸構造を転写して形成されたものであり、活性エネルギー線硬化性樹脂組成物の硬化物からなる複数の凸部４６を有する。
【００８１】
微細凹凸構造としては、略円錐形状、角錐形状等の突起（凸部）が複数並んだ、いわゆるモスアイ構造が好ましい。突起間の間隔が可視光の波長以下であるモスアイ構造は、空気の屈折率から材料の屈折率へと連続的に屈折率が増大していくことで有効な反射防止の手段となることが知られている。
【００８２】
凸部間の平均間隔は、可視光の波長以下、すなわち４００ｎｍ以下が好ましく、反射高をより低減される観点から、２５０ｎｍ以下がより好ましく、１８０ｎｍ以下が特に好ましい。
また、凸部間の平均間隔は、凸部の形成のしやすさの点から、２０ｎｍ以上が好ましく、８０ｎｍ以上がより好ましい。
凸部間の平均間隔は、電子顕微鏡観察によって隣接する凸部間の間隔（凸部の中心から隣接する凸部の中心までの距離）を５０点測定し、これらの値を平均したものである。
【００８３】
凸部の高さは、平均間隔が１００ｎｍの場合は、８０〜５００ｎｍが好ましく、１２０〜４００ｎｍがより好ましく、１５０〜３００ｎｍが特に好ましい。凸部の高さが８０ｎｍ以上であれば、反射率が十分低くなり、かつ反射率の波長依存性が少ない。凸部の高さが５００ｎｍ以下であれば、凸部の耐擦傷性が良好となる。
凸部の高さは、電子顕微鏡によって倍率３００００倍で観察したときにおける、凸部の最頂部と、凸部間に存在する凹部の最底部との間の距離を測定した値である。
【００８４】
凸部のアスペクト比（凸部の高さ／凸部間の平均間隔）は、０．５〜５．０が好ましく、０．８〜４．５がより好ましく、１．２〜４．０が特に好ましい。凸部のアスペクト比が０．５以上であれば、超親水性膜や超撥水性膜として充分に使用できる。凸部のアスペクト比が５．０以下であれば、凸部の耐擦傷性が良好となる。
【００８５】
凸部の形状は、高さ方向と直交する方向の凸部断面積が最表面から深さ方向に連続的に増加する形状、すなわち、凸部の高さ方向の断面形状が、三角形、台形、釣鐘型等の形状が好ましい。
【００８６】
ところで、モスアイ構造を表面に有する場合、その表面が疎水性の材料から形成されていればロータス効果により超撥水性が得られ、その表面が親水性の材料から形成されていれば超親水性が得られることが知られている。
【００８７】
硬化樹脂層４４の材料が疎水性の場合の微細凹凸構造の表面の水接触角は、９０°以上が好ましく、１１０°以上がより好ましく、１２０°以上が特に好ましい。水接触角が９０°以上であれば、水汚れが付着しにくくなるため、十分な防汚性が発揮される。また、水が付着しにくいため、着氷防止を期待できる。
【００８８】
硬化樹脂層４４の材料が親水性の場合の微細凹凸構造の表面の水接触角は、２５°以下が好ましく、２３°以下がより好ましく、２１°以下が特に好ましい。水接触角が２５°以下であれば、表面に付着した汚れが水で洗い流され、また油汚れが付着しにくくなるため、十分な防汚性が発揮される。該水接触角は、硬化樹脂層４４の吸水による微細凹凸構造の変形、それに伴う反射率の上昇を抑える点から、３°以上が好ましい。
【００８９】
＜活性エネルギー線硬化性樹脂組成物＞
活性エネルギー線硬化性樹脂組成物は、重合性化合物および重合開始剤を含む。
重合性化合物としては、分子中にラジカル重合性結合および／またはカチオン重合性結合を有するモノマー、オリゴマー、反応性ポリマー等が挙げられる。
【００９０】
ラジカル重合性結合を有するモノマーとしては、単官能モノマー、多官能モノマーが挙げられる。
単官能モノマーとしては、メチル（メタ）アクリレート、エチル（メタ）アクリレート、プロピル（メタ）アクリレート、ｎ−ブチル（メタ）アクリレート、ｉ−ブチル（メタ）アクリレート、ｓ−ブチル（メタ）アクリレート、ｔ−ブチル（メタ）アクリレート、２−エチルヘキシル（メタ）アクリレート、ラウリル（メタ）アクリレート、トリデシル（メタ）アクリレート、ステアリル（メタ）アクリレート、シクロヘキシル（メタ）アクリレート、ベンジル（メタ）アクリレート、フェノキシエチル（メタ）アクリレート、イソボルニル（メタ）アクリレート、グリシジル（メタ）アクリレート、テトラヒドロフルフリル（メタ）アクリレート、アリル（メタ）アクリレート、２−ヒドロキシエチル（メタ）アクリレート、ヒドロキシプロピル（メタ）アクリレート、２−メトキシエチル（メタ）アクリレート、２−エトキシエチル（メタ）アクリレート等の（メタ）アクリレート誘導体；（メタ）アクリル酸、（メタ）アクリロニトリル；スチレン、α−メチルスチレン等のスチレン誘導体；（メタ）アクリルアミド、Ｎ−ジメチル（メタ）アクリルアミド、Ｎ−ジエチル（メタ）アクリルアミド、ジメチルアミノプロピル（メタ）アクリルアミド等の（メタ）アクリルアミド誘導体等が挙げられる。
これらは、１種を単独で用いてもよく、２種類以上を併用してもよい。
【００９１】
多官能モノマーとしては、エチレングリコールジ（メタ）アクリレート、トリプロピレングリコールジ（メタ）アクリレート、イソシアヌール酸エチレンオキサイド変性ジ（メタ）アクリレート、トリエチレングリコールジ（メタ）アクリレート、ジエチレングリコールジ（メタ）アクリレート、ネオペンチルグリコールジ（メタ）アクリレート、１，６−ヘキサンジオールジ（メタ）アクリレート、１，５−ペンタンジオールジ（メタ）アクリレート、１，３−ブチレングリコールジ（メタ）アクリレート、ポリブチレングリコールジ（メタ）アクリレート、２，２−ビス（４−（メタ）アクリロキシポリエトキシフェニル）プロパン、２，２−ビス（４−（メタ）アクリロキシエトキシフェニル）プロパン、２，２−ビス（４−（３−（メタ）アクリロキシ−２−ヒドロキシプロポキシ）フェニル）プロパン、１，２−ビス（３−（メタ）アクリロキシ−２−ヒドロキシプロポキシ）エタン、１，４−ビス（３−（メタ）アクリロキシ−２−ヒドロキシプロポキシ）ブタン、ジメチロールトリシクロデカンジ（メタ）アクリレート、ビスフェノールＡのエチレンオキサイド付加物ジ（メタ）アクリレート、ビスフェノールＡのプロピレンオキサイド付加物ジ（メタ）アクリレート、ヒドロキシピバリン酸ネオペンチルグリコールジ（メタ）アクリレート、ジビニルベンゼン、メチレンビスアクリルアミド等の二官能性モノマー；ペンタエリスリトールトリ（メタ）アクリレート、トリメチロールプロパントリ（メタ）アクリレート、トリメチロールプロパンエチレンオキサイド変性トリ（メタ）アクリレート、トリメチロールプロパンプロピレンオキシド変性トリアクリレート、トリメチロールプロパンエチレンオキシド変性トリアクリレート、イソシアヌール酸エチレンオキサイド変性トリ（メタ）アクリレート等の三官能モノマー；コハク酸／トリメチロールエタン／アクリル酸の縮合反応混合物、ジペンタエリストールヘキサ（メタ）アクリレート、ジペンタエリストールペンタ（メタ）アクリレート、ジトリメチロールプロパンテトラアクリレート、テトラメチロールメタンテトラ（メタ）アクリレート等の四官能以上のモノマー；二官能以上のウレタンアクリレート、二官能以上のポリエステルアクリレート等が挙げられる。
これらは、１種を単独で用いてもよく、２種類以上を併用してもよい。
【００９２】
カチオン重合性結合を有するモノマーとしては、エポキシ基、オキセタニル基、オキサゾリル基、ビニルオキシ基等を有するモノマーが挙げられ、エポキシ基を有するモノマーが特に好ましい。
【００９３】
オリゴマーまたは反応性ポリマーとしては、不飽和ジカルボン酸と多価アルコールとの縮合物等の不飽和ポリエステル類；ポリエステル（メタ）アクリレート、ポリエーテル（メタ）アクリレート、ポリオール（メタ）アクリレート、エポキシ（メタ）アクリレート、ウレタン（メタ）アクリレート、カチオン重合型エポキシ化合物、側鎖にラジカル重合性結合を有する上述のモノマーの単独または共重合ポリマー等が挙げられる。
【００９４】
光硬化反応を利用する場合、光重合開始剤としては、例えば、ベンゾイン、ベンゾインメチルエーテル、ベンゾインエチルエーテル、ベンゾインイソプロピルエーテル、ベンゾインイソブチルエーテル、ベンジル、ベンゾフェノン、ｐ−メトキシベンゾフェノン、２，２−ジエトキシアセトフェノン、α，α−ジメトキシ−α−フェニルアセトフェノン、メチルフェニルグリオキシレート、エチルフェニルグリオキシレート、４，４’−ビス（ジメチルアミノ）ベンゾフェノン、２−ヒドロキシ−２−メチル−１−フェニルプロパン−１−オン等のカルボニル化合物；テトラメチルチウラムモノスルフィド、テトラメチルチウラムジスルフィド等の硫黄化合物；２，４，６−トリメチルベンゾイルジフェニルフォスフィンオキサイド、ベンゾイルジエトキシフォスフィンオキサイド等が挙げられる。
これらは、１種を単独で用いてもよく、２種以上を併用してもよい。
【００９５】
電子線硬化反応を利用する場合、重合開始剤としては、例えば、ベンゾフェノン、４，４−ビス（ジエチルアミノ）ベンゾフェノン、２，４，６−トリメチルベンゾフェノン、メチルオルソベンゾイルベンゾエート、４−フェニルベンゾフェノン、ｔ−ブチルアントラキノン、２−エチルアントラキノン、２，４−ジエチルチオキサントン、イソプロピルチオキサントン、２，４−ジクロロチオキサントン等のチオキサントン；ジエトキシアセトフェノン、２−ヒドロキシ−２−メチル−１−フェニルプロパン−１−オン、ベンジルジメチルケタール、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等のアセトフェノン；ベンゾインメチルエーテル、ベンゾインエチルエーテル、ベンゾインイソプロピルエーテル、ベンゾインイソブチルエーテル等のベンゾインエーテル；２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６−トリメチルベンゾイル）−フェニルホスフィンオキサイド等のアシルホスフィンオキサイド；メチルベンゾイルホルメート、１，７−ビスアクリジニルヘプタン、９−フェニルアクリジン等が挙げられる。
これらは、１種を単独で用いてもよく、２種以上を併用してもよい。
【００９６】
熱硬化反応を利用する場合、熱重合開始剤としては、例えば、メチルエチルケトンパーオキサイド、ベンゾイルパーオキサイド、ジクミルパーオキサイド、ｔ−ブチルハイドロパーオキサイド、クメンハイドロパーオキサイド、ｔ−ブチルパーオキシオクトエート、ｔ−ブチルパーオキシベンゾエート、ラウロイルパーオキサイド等の有機過酸化物；アゾビスイソブチロニトリル等のアゾ系化合物；前記有機過酸化物にＮ，Ｎ−ジメチルアニリン、Ｎ，Ｎ−ジメチル−ｐ−トルイジン等のアミンを組み合わせたレドックス重合開始剤等が挙げられる。
【００９７】
重合開始剤の量は、重合性化合物１００質量部に対して、０．１〜１０質量部が好ましい。重合開始剤の量が０．１質量部未満では、重合が進行しにくい。重合開始剤の量が１０質量部を超えると、硬化膜が着色したり、機械強度が低下したりすることがある。
【００９８】
活性エネルギー線硬化性樹脂組成物は、必要に応じて、非反応性のポリマー、活性エネルギー線ゾルゲル反応性組成物、帯電防止剤、防汚性を向上させるためのフッ素化合物等の添加剤、微粒子、少量の溶媒を含んでいてもよい。
【００９９】
非反応性のポリマーとしては、アクリル系樹脂、スチレン系樹脂、ポリウレタン、セルロース系樹脂、ポリビニルブチラール、ポリエステル、熱可塑性エラストマー等が挙げられる。
活性エネルギー線ゾルゲル反応性組成物としては、アルコキシシラン化合物、アルキルシリケート化合物等が挙げられる。
【０１００】
アルコキシシラン化合物としては、テトラメトキシシラン、テトラ−ｉ−プロポキシシラン、テトラ−ｎ−プロポキシシラン、テトラ−ｎ−ブトキシシラン、テトラ−ｓｅｃ−ブトキシシラン、テトラ−ｔ−ブトキシシラン、メチルトリエトキシシラン、メチルトリプロポキシシラン、メチルトリブトキシシラン、ジメチルジメトキシシラン、ジメチルジエトキシシラン、トリメチルエトキシシラン、トリメチルメトキシシラン、トリメチルプロポキシシラン、トリメチルブトキシシラン等が挙げられる。
【０１０１】
アルキルシリケート化合物としては、メチルシリケート、エチルシリケート、イソプロピルシリケート、ｎ−プロピルシリケート、ｎ−ブチルシリケート、ｎ−ペンチルシリケート、アセチルシリケート等が挙げられる。
【０１０２】
（疎水性材料）
硬化樹脂層の微細凹凸構造の表面の水接触角を９０°以上にするためには、疎水性の材料を形成し得る活性エネルギー線硬化性樹脂組成物として、フッ素含有化合物またはシリコーン系化合物を含む組成物を用いることが好ましい。
【０１０３】
フッ素含有化合物：
フッ素含有化合物としては、フッ素含有モノマー、フッ素含有シランカップリング剤、フッ素含有界面活性剤、フッ素含有ポリマー等が挙げられる。
【０１０４】
フッ素含有モノマーとしては、フルオロアルキル基置換ビニルモノマー、フルオロアルキル基置換開環重合性モノマー等が挙げられる。
フルオロアルキル基置換ビニルモノマーとしては、フルオロアルキル基置換（メタ）アクリレート、フルオロアルキル基置換（メタ）アクリルアミド、フルオロアルキル基置換ビニルエーテル、フルオロアルキル基置換スチレン等が挙げられる。
【０１０５】
フルオロアルキル基置換開環重合性モノマーとしては、フルオロアルキル基置換エポキシ化合物、フルオロアルキル基置換オキセタン化合物、フルオロアルキル基置換オキサゾリン化合物等が挙げられる。
【０１０６】
フッ素含有シランカップリング剤としては、３，３，３−トリフルオロプロピルトリメトキシシラン、３，３，３−トリフルオロプロピルトリアセトキシシラン、ジメチル−３，３，３−トリフルオロプロピルメトキシシラン、トリデカフルオロ−１，１，２，２−テトラヒドロオクチルトリエトキシシラン等が挙げられる。
【０１０７】
フッ素含有界面活性剤としては、フルオロアルキル基含有アニオン系界面活性剤、フルオロアルキル基含有カチオン系界面活性剤等が挙げられる。
【０１０８】
フッ素含有ポリマーとしては、フルオロアルキル基含有モノマーの重合体、フルオロアルキル基含有モノマーとポリ（オキシアルキレン）基含有モノマーとの共重合体、フルオロアルキル基含有モノマーと架橋反応性基含有モノマーとの共重合体等が挙げられる。フッ素含有ポリマーは、共重合可能な他のモノマーとの共重合体であってもよい。
【０１０９】
シリコーン系化合物：
シリコーン系化合物としては、（メタ）アクリル酸変性シリコーン、シリコーン樹脂、シリコーン系シランカップリング剤等が挙げられる。
（メタ）アクリル酸変性シリコーンとしては、シリコーン（ジ）（メタ）アクリレート等が挙げられ、例えば、信越化学工業社製のシリコーンジアクリレート「ｘ−２２−１６４」「ｘ−２２−１６０２」等が好ましく用いられる。
【０１１０】
（親水性材料）
硬化樹脂層の微細凹凸構造の表面の水接触角を２５°以下にするためには、親水性の材料を形成し得る活性エネルギー線硬化性樹脂組成物として、少なくとも親水性モノマーを含む組成物を用いることが好ましい。また、耐擦傷性や耐水性付与の観点からは、架橋可能な多官能モノマーを含むものがより好ましい。なお、親水性モノマーと架橋可能な多官能モノマーは、同一（すなわち、親水性多官能モノマー）であってもよい。さらに、活性エネルギー線硬化性樹脂組成物は、その他のモノマーを含んでいてもよい。
【０１１１】
親水性の材料を形成し得る活性エネルギー線硬化性樹脂組成物としては、４官能以上の多官能（メタ）アクリレート、２官能以上の親水性（メタ）アクリレート、必要に応じて単官能モノマーを含む組成物を用いることがより好ましい。
【０１１２】
４官能以上の多官能（メタ）アクリレートとしては、ジトリメチロールプロパンテトラ（メタ）アクリレート、ペンタエリスリトールテトラ（メタ）アクリレート、ペンタエリスリトールエトキシテトラ（メタ）アクリレート、ジペンタエリスリトールヒドロキシペンタ（メタ）アクリレート、ジペンタエリスリトールヘキサ（メタ）アクリレート、コハク酸／トリメチロールエタン／アクリル酸のモル比１：２：４の縮合反応混合物、ウレタンアクリレート類（ダイセル・サイテック社製：ＥＢＥＣＲＹＬ２２０、ＥＢＥＣＲＹＬ１２９０、ＥＢＥＣＲＹＬ１２９０Ｋ、ＥＢＥＣＲＹＬ５１２９、ＥＢＥＣＲＹＬ８２１０、ＥＢＥＣＲＹＬ８３０１、ＫＲＭ８２００）、ポリエーテルアクリレート類（ダイセル・サイテック社製：ＥＢＥＣＲＹＬ８１）、変性エポキシアクリレート類（ダイセル・サイテック社製：ＥＢＥＣＲＹＬ３４１６）、ポリエステルアクリレート類（ダイセル・サイテック社製：ＥＢＥＣＲＹＬ４５０、ＥＢＥＣＲＹＬ６５７、ＥＢＥＣＲＹＬ８００、ＥＢＥＣＲＹＬ８１０、ＥＢＥＣＲＹＬ８１１、ＥＢＥＣＲＹＬ８１２、ＥＢＥＣＲＹＬ１８３０、ＥＢＥＣＲＹＬ８４５、ＥＢＥＣＲＹＬ８４６、ＥＢＥＣＲＹＬ１８７０）等が挙げられる。これらは、１種を単独で用いてもよく、２種以上を併用してもよい。
４官能以上の多官能（メタ）アクリレートとしては、５官能以上の多官能（メタ）アクリレートがより好ましい。
【０１１３】
４官能以上の多官能（メタ）アクリレートの割合は、活性エネルギー線硬化性樹脂組成物を構成する全モノマーの合計に対し、１０〜９０質量％が好ましく、２０〜９０質量％がより好ましく、３０〜９０質量％が特に好ましい。４官能以上の多官能（メタ）アクリレートの割合が１０質量％以上であれば、弾性率が高くなって耐擦傷性が向上する。４官能以上の多官能（メタ）アクリレートの割合が９０質量％以下であれば、表面に小さな亀裂が入りにくく、外観不良となりにくい。
【０１１４】
２官能以上の親水性（メタ）アクリレートとしては、アロニックスＭ−２４０、アロニックスＭ２６０（東亞合成社製）、ＮＫエステルＡＴ−２０Ｅ、ＮＫエステルＡＴＭ−３５Ｅ（新中村化学社製）等の長鎖ポリエチレングリコールを有する多官能アクリレート、ポリエチレングリコールジメタクリレート等が挙げられる。これらは、１種を単独で用いてもよく、２種以上を併用してもよい。
【０１１５】
ポリエチレングリコールジメタクリレートにおいて、一分子内に存在するポリエチレングリコール鎖の平均繰り返し単位の合計は、６〜４０が好ましく、９〜３０がより好ましく、１２〜２０が特に好ましい。ポリエチレングリコール鎖の平均繰り返し単位が６以上であれば、親水性が十分となり、防汚性が向上する。ポリエチレングリコール鎖の平均繰り返し単位が４０以下であれば、４官能以上の多官能（メタ）アクリレートとの相溶性が良好となり、活性エネルギー線硬化性樹脂組成物が分離しにくい。
【０１１６】
２官能以上の親水性（メタ）アクリレートの割合は、活性エネルギー線硬化性樹脂組成物を構成する全モノマーの合計に対し、３〜９０質量％が好ましく、３〜７０質量％がより好ましい。２官能以上の親水性（メタ）アクリレートの割合が３質量％以上であれば、親水性が十分となり、防汚性が向上する。２官能以上の親水性（メタ）アクリレートの割合が９０質量％以下であれば、弾性率が高くなって耐擦傷性が向上する。
【０１１７】
親水性単官能モノマーとしては、Ｍ−２０Ｇ、Ｍ−９０Ｇ、Ｍ−２３０Ｇ（新中村化学社製）等のエステル基にポリエチレングリコール鎖を有する単官能（メタ）アクリレート、ヒドロキシアルキル（メタ）アクリレート等のエステル基に水酸基を有する単官能（メタ）アクリレート、単官能アクリルアミド類、メタクリルアミドプロピルトリメチルアンモニウムメチルサルフェート、メタクリロイルオキシエチルトリメチルアンモニウムメチルサルフェート等のカチオン性モノマー類等が挙げられる。
また、単官能モノマーとして、アクリロイルモルホリン、ビニルピロリドン等の粘度調整剤、物品本体への密着性を向上させるアクリロイルイソシアネート類等の密着性向上剤等を用いてもよい。
【０１１８】
単官能モノマーの割合は、活性エネルギー線硬化性樹脂組成物を構成する全モノマーの合計に対し、０〜２０質量％が好ましく、５〜１５質量％がより好ましい。単官能モノマーを用いることにより、基材と硬化樹脂との密着性が向上する。単官能モノマーの割合が２０質量％以下であれば、４官能以上の多官能（メタ）アクリレートまたは２官能以上の親水性（メタ）アクリレートが不足することなく、防汚性または耐擦傷性が十分に発現する。
【０１１９】
単官能モノマーは、１種または２種以上を（共）重合した低重合度の重合体として活性エネルギー線硬化性樹脂組成物に０〜３５質量部配合してもよい。低重合度の重合体としては、Ｍ−２３０Ｇ（新中村化学社製）等のエステル基にポリエチレングリコール鎖を有する単官能（メタ）アクリレート類と、メタクリルアミドプロピルトリメチルアンモニウムメチルサルフェートとの４０／６０共重合オリゴマー（ＭＲＣユニテック社製、ＭＧポリマー）等が挙げられる。
【０１２０】
＜作用効果＞
以上説明した本発明の物品の製造方法によれば、上述した本発明のアルミニウム原型を陽極酸化処理して得られるスタンパを用いる。該スタンパは、表面の結晶粒模様に起因する欠陥が抑制されているので、本発明によれば、にじにじ模様などの欠陥の少ない物品が得られる。
【０１２１】
本発明により得られる物品は、表面の微細凹凸構造によって、反射防止性能、撥水性能等の種々の性能を発揮する。物品の用途としては、反射防止物品、防曇性物品、防汚性物品、撥水性物品、より具体的には、ディスプレー用反射防止、自動車メーターカバー、自動車ミラー、自動車窓、有機または無機エレクトロルミネッセンスの光取り出し効率向上部材、太陽電池部材等が挙げられる。
【実施例】
【０１２２】
[結晶方位と転写物の色味の相関調査]
アルミニウム原型表面の結晶方位と，転写物の色味にどのような相関があるのかの調査を行った。
供試材は比較例１に示すアルミニウム原型であり，目印のため表面にマイクロビッカース硬度計を用いて圧痕をつけた。その後アルマイト処理を行い，転写物を製造した。そして，アルミニウム原型の結晶方位と転写物の色味の同位置観察を行った。
（アルミニウム原型の結晶方位の測定）
表面の陽極酸化皮膜をクロム／リン酸混合液で除去後，日本電子社製走査型電子顕微鏡（ＳＥＭ）とＴＳＬ社製ＥＢＳＤ（Ｅｌｅｃｔｒｏｎ Ｂａｃｋ−Ｓｃａｔｔｅｒ Ｄｉｆｆｒａｃｔｉｏｎ）の複合システムを用いて測定を行った。測定条件は，視野面積８００μｍ×８００μｍ，結晶方位測定点間の距離（ステップサイズ）３μｍである。
測定後に，ＴＳＬ社製ＯＩＭシステムを用いて結晶方位解析を実施した。結果の表示はＩＰＦ（Ｉｎｖｅｒｓｅ  Ｐｏｌｅ  Ｆｉｇｕｒｅ）マップを用いた。
（転写物のにじにじ模様の観察）
転写物の製造時にあらかじめ裏面に具備しておいた粘着シートで黒アクリル板に貼付し，ニコン社製倒立光学顕微鏡で観察した。
アルミニウム原型の結晶方位観察結果を図５，転写物のにじにじ模様の観察結果を図６に示す。なお図５と図６は同位置を観察したものであり，印をつけた結晶粒などから転写物上で同じ形状に転写されていることがわかる。
なお、図５の四角囲みの点線部分に圧痕をつけたため、図６の対応する箇所については、微細凹凸は形成されているが、顕微鏡で観察しているので正反射した光しか観察できず、圧痕で斜めに反射された光は検出されず，黒く見えてしまっている。図５と図６の対比から，印をつけた箇所によって結晶方位とにじにじ模様の相関がわかる。
また、図７に示すように、転写物の色味から青，紫，赤と分類し，それぞれに対応する結晶粒の結晶面を調査し逆極点図上にプロットしたところ，｛００１｝面から０〜３０度は青（クロスハッチ部），３０〜４０度は紫（細かいシングルハッチ部），４０度以上は赤（粗いシングルハッチ部）に見えることが明らかになった。
【０１２３】
アルミニウム原型の結晶粒と結晶粒の集団サイズの関係を示したものが図８（ａ）である。結晶粒は便宜的に正方形で示しているが、実際には図５で示すような形状である。結晶粒が隣接し結晶方位が似通った方位集団を結晶粒の集団とし、｛００１｝面から０〜３０度，３０〜４０度，４０度以上と３つに分けた。転写物は図８（ｂ）で示すように、｛００１｝面から０〜３０度（クロスハッチ部）は実際には青く，３０〜４０度（細かいシングルハッチ部）は実際には紫に，４０度以上（粗いシングルハッチ部）は実際には赤く、それぞれ見える。
【０１２４】
実施例及び比較例の結晶方位の似た集団（以後，方位集団と称す）のサイズの算出であるが，まずは試料表面を機械研磨で鏡面に仕上げた後，電解研磨を施した。測定には日本電子製走査電子顕微鏡とＥＢＳＤを組み合わせた装置を用いた。測定された結果から，各測定点における｛００１｝面からの角度を算出し，｛００１｝面から０〜３０度，３０〜４０度，４０度以上の３つの方位領域別に塗り分けた画像を作成した。それをニレコ社製の画像解析装置（ＬｕｚｅｘＡＰ）を用いて集団のサイズを測定した。ただし３つの中で最も面積率の高い領域は結晶粒がつながってしまい，島状にならないため算出から除外した。例えば最も面積率の高い領域の面積が８０％，その他の領域の面積がそれぞれ１０％という配分だったとすると８０％のものはほとんどつながっていてサイズと言う概念が無くなってしまうためである。
なお方位集団と結晶粒模様とは同義である。
【０１２５】
アルミニウムの結晶構造は面心立方格子であるため，結晶方向と結晶面の指数は一致する。結晶方向（または結晶面）だけであれば，逆極点図の単位ステレオ三角形で表現することができる。この時，（００１）面から最も離れた（１１１）面までの角度は約５５度である。従って，｛００１｝面から０〜５５度で全ての結晶面が表現できる。  
【０１２６】
以下、本発明を実施例により具体的に説明するが、本発明はこれらに限定されるものではない。
【０１２７】
[実施例１]
〔アルミニウム原型用素材の製造〕
純度９９．９９５質量％のアルミニウムに１．０４質量％のＭｇを添加（以降「Ａｌ−１％Ｍｇ」と記す）し溶解した。この溶湯を５０８ｍｍ厚×１１１０ｍｍ巾のＤＣ鋳造鋳型にて、鋳造温度６８０℃、鋳造速度５２ｍｍ／ｍｉｎ、冷却水量２３０Ｌ／ｍｉｎ／鋳型長さ１ｍ当りの鋳造条件にて長さ３８５０ｍｍの鋳塊を鋳造してアルミニウム原型用素材とした（鋳造工程）。
この鋳造の際、鋳型へ流れ込む溶湯へ微細化剤（Ａｌ−Ｔｉ−Ｂ）をＴｉ濃度上昇量が８ｐｐｍ、Ｂ濃度上昇量が２ｐｐｍになるように連続的に添加し、Ｓｉ含有量が２０ｐｐｍ、Ｆｅ含有量が９ｐｐｍ、Ｔｉ含有量が９ｐｐｍ、Ｂ含有量が４ｐｐｍ、Ｍｇ以外の他の元素含有量の合計が５７ｐｐｍの鋳塊とした。このときの結晶粒の集団サイズはそれぞれ０〜３０度が５２６μｍ、３０〜４０度が５２４μｍ、４０度以上が２７１μｍ、平均結晶粒径は３４８μｍであった。
なお平均結晶粒径は，試料表面を鏡面研磨後，陽極酸化を行い偏光顕微鏡で観察した画像から交線法を用いて算出した。
【０１２８】
〔アルミニウム原型の製造〕
次いで、得られたアルミニウム原型用素材としての鋳塊から３３１ｍｍ×３３１ｍｍ×５００ｍｍの大きさのアルミニウム合金を切出し、これを鍛造素材とした。この鍛造素材を３６９℃まで加熱（予熱）し、０．７５Ｕ−（１．５Ｓ−２／３Ｕ）×３サイクルの１回目の熱間鍛造を行い、３２５℃にて終えた。ついで３６０℃に再加熱（再予熱）を行った後、（１．５Ｓ−２／３Ｕ）×３サイクルの２回目の熱間鍛造を行い、３１９℃にて終えた（熱間鍛造工程）。
【０１２９】
熱間鍛造後の鍛造素材を３０℃まで冷却した後、（１．５Ｓ−２／３Ｕ）×２サイクルの冷間鍛造を行い（冷間鍛造工程），熱処理を２８０℃で実施した（熱処理工程）。その後，再び（１．５Ｓ−２／３Ｕ）×２サイクルの冷間鍛造を行い，熱処理を２５０℃で実施した。つまり，冷間鍛造と熱処理の組み合わせを２回繰り返した。これによりアルミニウム原型を得た。
【０１３０】
得られたアルミニウム原型から１５×１５×１０ｍｍの試料を切り出し，結晶方位の観察を実施した。
面積率が最も高かったのは０〜３０度の領域であったため，３０〜４０度，４０度以上について方位集団のサイズを算出し，それぞれ２３μｍ，３２μｍであった。なお、平均結晶粒径は２４μｍであった。
【０１３１】
上記，最終熱処理まで行った素材に切削加工を施しアルミニウム原型を作製した（切削加工工程）。
得られたアルミニウム原型を長さ：２８０ｍｍ、外径：２００ｍｍ、内径：１５５ｍｍの円筒形状に外形加工し、表面を鏡面切削加工した。
【０１３２】
ついで、アルミニウム原型を、０．３ｍｏｌ／Ｌシュウ酸水溶液からなる電解液中で、浴温：１５．７℃、直流：４０Ｖ、の条件下で３０分間陽極酸化を行い、酸化皮膜を形成した（工程（ａ））。
形成された酸化皮膜を、６質量％のリン酸と１．８質量％のクロム酸混合水溶液中で一旦溶解除去した（工程（ｂ））後、再び工程（ａ）と同一条件下において、４５秒間陽極酸化を行い、酸化皮膜を形成した（工程（ｃ））。
【０１３３】
その後、５質量％リン酸水溶液（３１．７℃）中に８分間浸漬して、酸化皮膜の細孔を拡径する細孔径拡大処理（工程（ｄ））を施した。
【０１３４】
さらに工程（ｃ）と工程（ｄ）を繰り返し、工程（ｃ）を合計で５回、工程（ｄ）を合計で５回行った（工程（ｅ））。アルミニウム原型の外周面に略円錐形状のテーパ状の細孔を有する陽極酸化アルミナが形成されたロール状スタンパを得た。
【０１３５】
ついで、離型剤（ダイキン工業社製、オプツールＤＳＸ（商品名））の０．１質量％溶液にロール状スタンパを１０分間ディッピングし、２４時間風乾して離型処理を行った。
【０１３６】
図３に示す製造装置と得られたロール状スタンパとを用いて、複数の凸部を表面に有する物品を製造した。
活性エネルギー線硬化性樹脂組成物３８としては、後出の表１に示した活性エネルギー線硬化性樹脂組成物を用いた。
【０１３７】
フィルム４２としては、ポリエチレンテレフタレートフィルム（東洋紡社製、商品名：Ａ４３００、厚さ：７５μｍ）を用いた。
【０１３８】
フィルム４２側から、積算光量１１００ｍＪ／ｃｍ２の紫外線を、活性エネルギー線硬化性樹脂組成物に照射し、活性エネルギー線化性樹脂組成物の硬化を行った。ついで、フィルム４２と硬化樹脂層４４とをロール状スタンパ２０から剥離し、ロール状スタンパ２０の表面構造が転写された転写物である物品４０を得た。
【０１３９】
得られた物品について、粘着シートで黒アクリル板に貼付し，ニコン社製光学顕微鏡（ＥＣＬＰＳＥ  ＭＥ６００）を用いてにじにじ模様の有無を確認したが、にじにじ模様は確認されなかった。その結果を後出の表３に示す。
【０１４０】
[実施例２]
実施例１の切削加工工程前の素材に対して，さらに（１．５Ｓ−２／３Ｕ）×２サイクルの冷間鍛造を行い，熱処理を２６０℃で実施した。つまり冷間鍛造と熱処理の組み合わせを３回繰り返した。
【０１４１】
実施例１と同様にして結晶方位の測定を実施し，面積率が最も高かったのは０〜３０度の領域であったため，３０〜４０度，４０度以上について方位集団のサイズを算出し，それぞれ１９μｍ，２６μｍであった。平均結晶粒径は２３μｍであった。
【０１４２】
また、切削加工工程を経て得られたアルミニウム原型を用い、実施例１と同様にしてスタンパを作製し、転写物を製造して、にじにじ模様の有無を確認したが，にじにじ模様は確認されなかった。
【０１４３】
[実施例３]
実施例２の切削加工工程前の素材に対して，さらに（１．５Ｓ−２／３Ｕ）×２サイクルの冷間鍛造を行い，熱処理を２６０℃で実施した。つまり冷間鍛造と熱処理の組み合わせを４回繰り返した。
【０１４４】
実施例１と同様にして結晶方位の測定を実施し，面積率が最も高かったのは０〜３０度の領域であったため，３０〜４０度，４０度以上について方位集団のサイズを算出し，それぞれ２８μｍ，２７μｍであった。平均結晶粒径は２３μｍであった。
【０１４５】
また、切削加工工程を経て得られたアルミニウム原型を用い、実施例１と同様にしてスタンパを作製し、転写物を製造して、にじにじ模様の有無を確認したが，にじにじ模様は確認されなかった。
【０１４６】
[実施例４]
実施例１の鋳造後の素材から，８５×９０×１４０ｍｍの試料を切り出し，Ｘ，Ｙ，Ｚ軸の３方向で冷間鍛造を実施した。（２S−１／２Ｕ）をＸ，Ｙ，Ｚ軸方向でそれぞれ１回ずつ，つまり（２S−１／２Ｕ）×３回を１サイクルとし，各サイクル終了後に熱処理を加えた。また３回目の鍛造後は板形状とするため，７０％の圧下を加えた。熱処理温度は１回目から順に３５０℃，３００℃，３００℃である。
【０１４７】
実施例１と同様にして結晶方位の測定を実施し，面積率が最も高かったのは３０〜４０度の領域であったため，０〜３０度，４０度以上について方位集団のサイズを算出し，それぞれ２３μｍ，１７μｍであった。平均結晶粒径は１７μｍであった。
【０１４８】
また、切削加工工程を経て得られたアルミニウム原型を用い、実施例１と同様にしてスタンパを作製し、転写物を製造して、にじにじ模様の有無を確認したが，にじにじ模様は確認されなかった。
【０１４９】
[実施例５]
純度９９．９９５質量％のアルミニウムに１．７４質量％のＭｇを添加し溶解した。この溶湯をＤＣ鋳造にて約５ｔのスラブへ鋳造した（鋳造工程）。
【０１５０】
この鋳造の際、鋳型へ流れ込む溶湯へ微細化剤（Ａｌ−Ｔｉ−Ｂ）をＴｉ濃度上昇量が１５ｐｐｍ、Ｂ濃度上昇量が３ｐｐｍになるように連続的に添加し、Ｓｉ含有量が１０ｐｐｍ、Ｆｅ含有量が４ｐｐｍ、Ｔｉ含有量が１０ｐｐｍ、Ｂ含有量が４ｐｐｍ、Ｍｇ以外の他の元素含有量の合計が４７ｐｐｍの鋳塊とした。このときの結晶粒の集団サイズはそれぞれ０〜３０度が４６４μｍ、３０〜４０度が４６２μｍ、４０度以上が２３９μｍ、平均結晶粒径は３０７μｍであった。
【０１５１】
実施例１と同等の熱間鍛造工程を行った後，（１．５Ｓ−２／３Ｕ）×２サイクルの冷間鍛造と熱処理の組み合わせを３回行った。熱処理温度は，２８０℃，３３０℃，２６０℃である。
【０１５２】
実施例１と同様にして結晶方位の測定を実施し，面積率が最も高かったのは０〜３０度の領域であったため，３０〜４０度，４０度以上について方位集団のサイズを算出し，それぞれ２０μｍ，２１μｍであった。平均結晶粒径は２０μｍであった。
【０１５３】
また、切削加工工程を経て得られたアルミニウム原型を用い、実施例１と同様にしてスタンパを作製し、転写物を製造して、にじにじ模様の有無を確認したが，にじにじ模様は確認されなかった。
【０１５４】
[比較例１]
実施例１と同等の鋳造工程，熱間鍛造工程後，（１．５Ｓ−２／３Ｕ）×２サイクルの冷間鍛造と２８０℃の熱処理を実施した。つまり冷間鍛造と熱処理の組み合わせは１回である。
【０１５５】
実施例１と同様にして結晶方位の測定を実施し，面積率が最も高かったのは０〜３０度の領域であったため，３０〜４０度，４０度以上について方位集団のサイズを算出し，それぞれ８９μｍ，９０μｍであった。平均結晶粒径は３７μｍであった。
【０１５６】
また、切削加工工程を経て得られたアルミニウム原型を用い、実施例１と同様にしてスタンパを作製し、転写物を製造して、にじにじ模様の有無を確認したところ，にじにじ模様が確認された。
【０１５７】
[比較例２]
純度９９．９７％のアルミニウム（以降「３Ｎ７」と記す）を溶解した。この溶湯をＤＣ鋳造にて約５ｔのスラブへ鋳造した。このときの平均結晶粒径はセンチメートルオーダーであり非常に粗大であった。
この鋳造の際、微細化剤は添加せず、アルミニウムの純度が９９．９５％、Ｓｉ含有量が７８ｐｐｍ、Ｆｅ含有量が８３ｐｐｍ、Ｍｇ含有量が０ｐｐｍ、Ｔｉ含有量が１ｐｐｍ、Ｂ含有量が６ｐｐｍ、不純物量の合計が２８２ｐｐｍの鋳塊とした。このときの結晶粒の集団サイズは測定していないが、それぞれ数ｃｍであると思われる。また平均結晶粒径は数ｃｍであった。
【０１５８】
この鋳塊より５００ｍｍ×５００ｍｍ×５００ｍｍを切出し後の鍛造素材とし，４１４℃まで加熱し（２Ｓ−１／２Ｕ）×２サイクルの１回目の熱間鍛造を行い３５４℃にて終えた。ついで３９３℃に再加熱を行った後に（２Ｓ−１／２Ｕ）×２サイクルの２回目の熱間鍛造を行い３２３℃にて終えた。
この素材を３２℃まで冷却後、（２Ｓ−１／２Ｕ）×２サイクルの冷間鍛造を行い，熱処理を３４０℃で実施した。
【０１５９】
実施例１と同様にして結晶方位の測定を実施し，面積率が最も高かったのは０〜３０度の領域であったため，３０〜４０度，４０度以上について方位集団のサイズを算出し，それぞれ５１μｍ，６６μｍであった。平均結晶粒径は５７μｍであった。
【０１６０】
また、切削加工工程を経て得られたアルミニウム原型を用い、実施例１と同様にしてスタンパを作製し、物品を製造して、にじにじ模様の有無を確認したところ，にじにじ模様が確認された。
【０１６１】
以上の実施例１〜５及び比較例１〜２について、材質と冷間鍛造＋熱処理の回数を表２，面積率と方位集団サイズ及びにじにじ模様の評価結果を表３に示す。
本発明による実施例においては、にじにじ模様が解消されたことが分かる。
【０１６２】
【表１】
2015094930.tif 000002
【０１６３】
【表２】
2015094930.tif 000003
【０１６４】
【表３】
2015094930.tif 000004
【産業上の利用可能性】
【０１６５】
本発明によれば，結晶粒模様の目立ちにくいアルミニウム原型を製造でき，それを使用することでにじにじ模様が少なく，見た目に美しい転写物を製造することができる。
【図２】
2015094930.tif 000005
【図３】
2015094930.tif 000006
【図４】
2015094930.tif 000007
【図８】
2015094930.tif 000008
【図１】
2015094930.tif 000009
【図５】
2015094930.tif 000010
【図６】
2015094930.tif 000011
【図７】
2015094930.tif 000012